Brevet FR2929947A1 — publié le 20091016

Procédé de préparation d'une composition photoréticulable La présente invention a pour objet une composition photoréticulable à base d'époxysilanes, un procédé de préparation d'une telle composition photoréticulable, et l'utilisation d'une telle composition pour la photolithographie. Il est connu de la demande de brevet français FR 2 872 589, au nom de la Demanderesse, de réaliser un composant optique transparent en formant dans une couche polymère transparente, sur un support également transparent, un ensemble de cellules fermées, séparées les unes des autres, et juxtaposées parallèlement à une surface dudit composant optique. Chaque cellule est remplie avec un matériau optique approprié de sorte que l'ensemble des cellules ainsi remplies confère au composant une fonction optique voulue. La fonction optique du composant peut être par exemple une puissance optique (indice de réfraction), une protection solaire (composant absorbant la lumière UV) ou un renfort de contraste (composant polarisant). Un tel composant optique peut être formé par exemple par photolithographie comprenant le dépôt d'une composition photosensible transparente sur un support également transparent, exposition de ladite composition photosensible selon un motif fourni par un masque (photorésist), par exemple un quadrillage rectangulaire ou hexagonal, à une lumière capable de déclencher la polymérisation et/ou la réticulation de la composition dans les zones exposées, puis la révélation du motif par élimination de la composition non réticulée au moyen d'un solvant. Dans une telle structure, les zones photoréticulées durcies correspondent alors aux parois séparant les cellules les unes des autres. Ces parois doivent non seulement être transparentes mais présentent avantageusement un indice de réfraction le plus proche possible des autres éléments constitutifs du composant optique, et notamment du support transparent et/ou du matériau de remplissage des cellules, afin de limiter toute perturbation optique. De telles perturbations optiques sont en effet inacceptables en particulier lorsque le composant optique est utilisé en tant qu'élément destiné à protéger ou corriger la vue, comme une lentille ophtalmique par exemple. Le matériau transparent formant les parois qui séparent les cellules du composant optique doit en outre présenter une bonne résistance chimique et mécanique afin d'assurer l'étanchéité entre les cellules. Les parois séparant les cellules sont avantageusement les plus fines possibles afin d'assurer un remplissage maximal de la surface du composant optique avec le matériau optique. Par ailleurs, on cherchera généralement à préparer des parois qui sont non seulement les plus fines possibles, mais également les plus hautes possibles. La hauteur des parois détermine en effet directement la profondeur des cellules, autrement dit l'épaisseur de la couche de matériau optique remplissant les cellules. La hauteur des parois dépend bien entendu directement de l'épaisseur de la couche de résine photodurcissable déposée sur le support transparent. On peut ainsi définir un � rapport de forme � (en anglais aspect ratio) égal au rapport hauteur/épaisseur des parois. Ce rapport est de préférence le plus grand possible et on vise généralement des valeurs supérieures ou égales à 4 ou 5. La Demanderesse a mis au point une nouvelle composition photoréticulable, utilisable dans un procédé de photolithographie, qui permet d'obtenir une résine parfaitement transparente, ayant un indice de réfraction proche de celui des autres matériaux optiques transparents, présentant une bonne solidité à l'état durci, qui est à la fois suffisamment fluide pour s'étaler facilement et de façon régulière sur le support transparent et suffisamment visqueuse pour conférer à la couche déposée une épaisseur relativement importante. Cette nouvelle composition est caractérisée par une combinaison d'un prépolymère � hybride � de type organominéral présentant un squelette de type silice et des fonctions latérales organiques, d'un photoamorceur de polymérisation cationique et d'un photosensibilisateur. Le prépolymère est synthétisé à partir d'un monomère, un [(époxycycloalkyl)alkyl]-trialkoxysilane, présentant trois fonctions alkoxy qui, par hydrolyse et polycondensation dans des conditions qui laissent intactes tout ou partie des fonctions époxyde, aboutissent à un réseau tridimensionnel minéral de type silice. Ce réseau minéral dense confère à la résine totalement réticulée la dureté nécessaire et une bonne résistance chimique. Le choix de cette famille de composés est directement lié à l'utilisation que la Demanderesse souhaite faire de la composition photoréticulable. Ces composés présentent une cinétique de polymérisation qui les rend particulièrement appropriés pour le procédé de photolithographie de la présente invention, en particulier dans l'étape d'irradiation qui peut, grâce au choix de ces monomères, être réalisée dans des conditions de temps et de température optimales aboutissant au matériau thermodurci voulu. Le procédé de préparation de la composition photoréticulable de la présente invention est mené de manière à ce que seule une partie des fonctions alcoxysilane du monomère soit hydrolysée et/ou condensée. Cette condensation partielle aboutit à un oligomère, ou prépolymère, comportant à la fois des fonctions silanol et alcoxysilane résiduelles et un grand nombre de fonctions époxyde qui ne réagiront qu'au cours de l'étape de photoréticulation amorcée par un rayonnement approprié. La présente invention a par conséquent pour objet un procédé de préparation d'une composition photoréticulable comprenant les étapes suivantes : (a) réaction d'hydrolyse et de condensation d'un [(époxycycloalkyl)alkyl]-trialcoxysilane en solution dans un milieu organo-aqueux contenant de l'eau et au moins un solvant miscible avec l'eau, à un pH compris entre 1.6 et 4, préférentiellement entre 1.6 et 3, et à un couple température/ durée suffisant pour obtenir une solution d'un prépolymère hybride organominéral comportant en moyenne au moins 4 groupes (époxycycloalkyl)alkyle, de préférence de 4 à 10 groupes (époxycycloalkyl)alkyle par molécule dans un rapport molaire eau/monomère compris entre 3 et 15. (b) refroidissement de la composition de prépolymère polyépoxydé obtenue jusqu'à une température comprise entre 15 et 25 °C, (c) addition à cette composition d'au moins un photoamorceur de polymérisation cationique et d'au moins un photosensibilisateur présentant un maximum d'absorption à une longueur d'onde comprise entre 300 et 420 nm, et optionnellement addition d'un tensioactif, (d) agitation de la composition obtenue pendant une durée comprise entre 10 et 120 minutes, de préférence entre 20 et 40 minutes, à une température comprise entre 15 et 25 °C, (e) filtration de la composition obtenue sur un filtre comportant des pores d'une taille moyenne comprise entre 1 et 5 pm, et (f) stockage du filtrat liquide obtenu à une température inférieure à 0 °C, de préférence comprise entre -20 °C et -10 °C. La présente invention a également pour objet les compositions 15 photoréticulables susceptibles d'être obtenues par un tel procédé ou par une variante de celui-ci. Enfin, l'invention a pour objet l'utilisation d'une telle composition dans un procédé de photolithographie et un procédé de photolithographie utilisant une telle composition. 20 Le monomère servant à la synthèse du prépolymère polyépoxydé photoréticulable est un [(époxycycloalkyl)alkyl]-trialcoxysilane dans lequel les deux atomes de carbone de la fonction époxy font partie du groupe cycloalkyle. Le groupe cycloalkyle est de préférence un groupe cycloalkyle en C4_8, en particulier un groupe cyclohexyle. Le groupe alkyle porteur du groupe époxycycloalkyle est 25 de préférence un groupe alkyle en C1_6 linéaire ou ramifié, en particulier un groupe éthyle. Enfin, les trois groupes alcoxy, reliés directement à l'atome de silicium, sont indépendamment des groupes alcoxy en C1_6 linéaire ou ramifié, de préférence des groupes méthoxy. Le monomère est par conséquent de préférence un [(époxycycloalkyle en 30 C4_8)alkyle en C1.6]-tri-(alcoxy en C1_6)silane, et en particulier le 2-(3,4- époxycyclohexyl)éthyl-triméthoxysilane de formule (I), commercialisé par exemple par la société SHIN ETSU sous la dénomination KBM 303. formule (I) L'[(époxycycloalkyl)alkyl]-trialcoxysilane est de préférence utilisé à raison de 25 à 60 % en poids, de préférence de 30 % à 45 % en poids, rapporté au poids total du mélange réactionnel initial contenant le monomère, l'eau, le solvant et l'acide. Le monomère est insoluble dans l'eau pure et il est par conséquent nécessaire de le solubiliser par addition d'au moins un solvant organique miscible avec l'eau. On peut en principe utiliser n'importe quel solvant organique, relativement polaire, de préférence non toxique, inerte vis-à-vis des composants du milieu réactionnel qui permet de préparer un milieu réactionnel homogène dans lequel le monomère est totalement dissous. La Demanderesse a obtenu de bons résultats avec le méthanol et l'éthanol. On utilisera de préférence de l'éthanol. La quantité de solvant nécessaire pour dissoudre complètement l'époxysilane dépend bien entendu de la nature chimique précise du monomère et du solvant et l'homme du métier saura sans difficulté déterminer le ratio solvant/eau/monomère approprié de façon à être dans des conditions d'hydrolyse homogène. Le pH du milieu réactionnel initial est ajusté par addition d'un acide minéral, tel que l'acide chlorhydrique, de préférence à une valeur inférieure à 3. Dans l'étape (a) du procédé, les groupes alcoxysilane subissent une 25 hydrolyse acide, puis les groupes hydroxyle formés réagissent les uns avec les O-CH \ 3 SiûO-CH3 O-CH3 autres, avec élimination d'une molécule d'eau, ce qui aboutit à la formation de chaînes Si-O-Si dans les trois dimensions de l'espace. Ce type de réaction est connu et utilisé couramment dans des procédés sol-gel. L'étape (a) du procédé de la présente invention est mise en oeuvre de façon à limiter la polymérisation du réseau de type silice au stade � sol �, la gélification et le durcissement d'un réseau tridimensionnel n'ayant lieu qu'au cours du procédé de photolithographie. D'éventuelles particules formées au cours de l'étape (a) seront éliminées de la composition selon l'invention par l'étape de filtration (e). Au vu de ce qui précède, on comprendra qu'il est important de limiter autant que possible la formation de particules solides, tout en laissant la polycondensation du monomère, via les groupes alcoxysilane, aller suffisamment loin pour obtenir une composition ayant une viscosité appropriée. La réaction de l'étape (a) est de préférence mise en oeuvre à une température comprise entre 50 et 70 °C, de préférence entre 58 et 62 °C, pendant une durée comprise entre 180 et 350 minutes, de préférence entre 200 et 320 minutes, sous agitation modérée. Après l'étape réactionnelle (a) du procédé de la présente invention, le mélange réactionnel est refroidi à température ambiante, puis on y ajoute le système de photoamorçage de la polymérisation des groupes époxyde et un optionnellement un tensioactif. La Demanderesse a obtenu de bons résultats en utilisant un agent tensioactif fluoré tel que le produit Fluorad FC-430 commercialisé par la société 3M. Ce produit contient environ 95 à 99 % d'esters fluoroaliphatiques. Un autre agent tensioactif fluoré utilisable dans la présente invention est le produit FC4430 également commercialisé par la société 3M. L'agent tensioactif est utilisé de préférence à raison de 0,1 à 0,5 % en poids, de préférence de 0,15 à 0,45 % en poids, rapporté à la teneur en matière sèche de ladite composition réticulable. Le tensioactif permet d'améliorer l'étalement de la résine sur le support et d'obtenir une couche déposée exempte de défauts. La polymérisation des groupes époxyde, pendant et après l'exposition à la lumière de la composition de la présente invention, est une polymérisation cationique par ouverture de cycle. Le photoamorceur est pas conséquent un amorceur qui, lorsqu'il est soumis à un rayonnement d'une longueur d'onde appropriée, forme des cations suffisamment stables pour attaquer les groupes époxycycloalkyle du monomère. De tels photoamorceurs pour polymérisation cationique sont connus. Il s'agit en particulier de sels d'onium et l'on peut citer à titre d'exemple les sels d'iodonium et les sels de triarylsulfonium, en particulier les hexafluorophosphate d'arylsulfoniums commercialisés par la société LAMBERTI S.P.A. tel que l'Esacure 1064 et les hexafluorophosphate de iodonium commercialisé par la société CIBA, tel l'Irgacure 250. On utilisera de préférence un mélange de carbonate de propylène et d'hexafluorophosphate de (4-méthylphényl)[4-(2-méthylpropyl)phényl]-iodonium, commercialisé par exemple par la société Ciba sous la dénomination Irgacure 250. La concentration du photoamorceur dans la composition réticulable finale est comprise entre 0,2 % et 8 % en poids, de préférence entre 0,5 % et 6 % en poids, rapportée à la teneur en matières sèches de ladite composition réticulable. Le photoamorceur de polymérisation cationique utilisé dans la présente invention est associé à un photosensibilisateur. Les photoamorceurs pour la polymérisation cationique absorbent en général à des longueurs d'onde inadaptées aux longueurs d'onde utilisées en photolithographie. Le photosensibilisateur permet de décaler la longueur d'onde d'absorption afin de l'adapter aux équipements utilisés classiquement en photolithographie. De tels photosensibilisateurs sont connus dans la technique. On peut citer à titre d'exemples la famille des thioxanthones et des acylphosphines, pour ces derniers on peut par exemple citer celui de la société CIBA connu sous la dénomination de Irgacure 819. La Demanderesse a obtenu de bons résultats avec un mélange de 2-isopropylthioxanthone et de 4-isopropylthioxanthone commercialisé par la société Ciba sous la dénomination Darocure ITX. La concentration du photosensibilisateur dans la composition photoréticulable finale est de préférence comprise entre 0,3 % et 2 % en poids, de préférence entre 0,5 % et 1,8 % en poids, rapportée à la teneur en matières sèches de ladite composition réticulable. Afin d'éviter une photoréticulation précoce indésirable de la composition de la présente invention, les étapes (c), (d), (e) et (f) du procédé de préparation ci-dessus sont réalisées à l'abri de la lumière actinique, par exemple dans des récipients opaques à la lumière actinique et/ou sous lumière inactinique. Les compositions photoréticulables obtenues par un procédé tel que décrit ci-dessus sont généralement assez fluides, c'est-à-dire elles ont viscosité, mesurée à 20 °C à l'aide d'un rhéomètre Anton Paar MCR 300 (module de mesure CP50-2 à gradient de vitesse imposé), inférieure à 50 centipoises, de préférence comprise entre 8 et 18 centipoises. La viscosité est déterminée par extrapolation à cisaillement infini en appliquant le modèle de Bingham. De telles viscosités faibles ne permettent pas toujours d'obtenir des couches de composition photoréticulable ayant l'épaisseur voulue. En effet, certains procédés de dépôt, tels que le dépôt par centrifugation (en anglais spin coating), soumettent la composition photoréticulable à des forces de cisaillement importantes qui aboutissent à des couches trop fines. Il peut par conséquent être nécessaire de préparer des compositions photoréticulables relativement plus visqueuses permettant d'obtenir des dépôts plus épais et d'augmenter le rapport de forme des parois formées. Par ailleurs, il peut être avantageux pour la mise en oeuvre de certains procédés de dépôt, de disposer de compositions contenant certains solvants particuliers, au lieu ou en plus de ceux utilisés dans l'étape réactionnelle. Pour cela, on prévoit dans le procédé de préparation tel que décrit ci-dessus, successivement une étape d'évaporation partielle de la phase solvant et une étape d'ajustement de la viscosité par addition de solvant. Ces deux étapes sont insérées de préférence entre l'étape réactionnelle (a) et l'étape de refroidissement à température ambiante (étape (b)), mais on peut également envisager de les insérer entre cette dernière étape et l'addition du système de photoamorçage. Dans un mode de réalisation particulier de la présente invention, le procédé de préparation de la composition photoréticulable comprend par conséquent en outre, entre l'étape (a) et l'étape (b), ou entre l'étape (b) et l'étape (c): - une étape (a2) pendant laquelle la composition est soumise à une évaporation sous pression réduite, de préférence à une évaporation à une température comprise entre 25 °C et 35 °C, sous une pression réduite comprise entre 20 et 45 mbars, jusqu'à une teneur en matières sèches comprise entre 40 0/0 et 95 %, de préférence entre 60 % et 80 %, en particulier entre 73 % et 78 % en poids et - une étape (a3) d'addition d'au moins un solvant organique choisi parmi le 1-Méthoxy-2-propanol, la N-méthylpyrrolidone (NMP), l'acétate de l'éther méthylique de propylèneglycol (PGMEA), l'acétone, l'éthanol, le diméthyléther de propylèneglycol, de préférence le 1-Méthoxy-2-propanol (Dowanol� PM), jusqu'à une teneur en matières sèches comprise entre 30 et 70 % en poids, de préférence entre 50 et 65 % en poids, et en particulier entre 55 et 62 % en poids. Les compositions photoréticulables obtenue à l'issue d'un procédé comprenant ces deux étapes supplémentaires, ont généralement une viscosité, mesurée de la manière indiquée ci-dessus, comprise entre 250 et 650 centipoises. Le contrôle de la viscosité de la composition et de la nature du solvant permet de garantir un dépôt régulier de la composition photoréticulable sur le support transparent, généralement en polymère synthétique. L'uniformité de l'épaisseur du dépôt est en effet la garantie d'une bonne résolution lors du procédé de photolithographie sur l'ensemble de la surface à traiter. Le remplacement du solvant et l'augmentation de la viscosité de la composition photoréticulable peuvent également être obtenus en soumettant le mélange réactionnel à une phase d'évaporation sous vide et en ajoutant ensuite le solvant souhaité sous forme d'une solution avec le photoamorceur, le photosensibilisateur et éventuellement l'agent tensioactif. Dans cette variante du procédé de la présente invention, les étapes (b), (c) et (d) sont donc remplacées par les étapes (b2), (c2) et (d2) suivantes : (b2) évaporation de la phase solvant du mélange réactionnel de l'étape (a) pendant 120 à 300 minutes, sous pression réduite comprise entre 20 et 30 mbars, à une température comprise entre 45 °C et 65 °C, jusqu'à une teneur en matières sèches comprise entre 60 % et 85 %, en particulier entre 73 % et 78 % en poids, (c2) préparation, à température ambiante et sous agitation, d'une solution homogène d'au moins un photoamorceur, d'au moins un photosensibilisateur, éventuellement d'au moins un agent tensioactif, dans un solvant choisi parmi le 1- Méthoxy-2-propanol, la N-méthylpyrrolidone (NMP), l'acétate de l'éther méthylique de propylèneglycol (PGMEA), l'acétone, l'éthanol, le diméthyléther de propylèneglycol, de préférence le 1-Méthoxy-2-propanol; (d2) mélange à température ambiante de la composition concentrée obtenue à l'étape (b2) avec la solution homogène obtenue à l'étape (c2) par agitation pendant une durée comprise entre 30 et 60 minutes, le rapport de mélange étant tel que la composition obtenue présente une teneur en matières sèches comprise entre 40 et 70 % en poids, de préférence proche de 60 % en poids. Les compositions photoréticulables obtenues à l'issue de ce procédé de préparation ont également une viscosité, mesurée de la manière indiquée ci-dessus, comprise entre 250 et 650 centipoises. Comme indiquée précédemment, la composition photoréticulable de la présente invention peut être utilisée dans un procédé de photolithographie de fabrication de composants optiques transparents tels que décrits dans la demande FR 2 872 589. Elle est alors utilisée en tant que résine photosensible négative, c'est-à-dire dans les zones exposées à la lumière la composition polymérise et réticule aboutissant à la formation d'un matériau solide, alors que dans les zones non exposées à la lumière la composition reste liquide et soluble et est éliminée lors de la phase de révélation (lavage par un solvant approprié). Cette technique de photolithographie nécessite, de manière connue, un masque en deux dimensions (photorésist) qui permet l'exposition sélective de certaines zones de la couche de composition photoréticulable de la présente invention. Pour la préparation de composants optiques tels que ceux décrits dans FR 2 872 589 les zones exposées à la lumière correspondent aux futures parois séparant les cellules, alors que les zones protégées par le photorésist correspondent à la surface occupée par les cellules, ou � cuves �, qui seront ultérieurement remplies par le matériau optique. Pour un tel composant optique à microcuves, on peut définir un � facteur de remplissage � qui correspond à la proportion de la surface occupée par les cellules, ou cuves, rapportée à la surface totale du composant. Ce facteur de remplissage est de préférence au moins égal à 95 %, en particulier au moins égal à 98 %. A titre d'exemple, un facteur de remplissage de 98 % correspond, pour des cuves de forme carrée, à une largeur de paroi de 2 �m pour une largeur de cuve de 200 �m. La composition photoréticulable de la présente invention permet, grâce à sa composition particulière, l'obtention de composants optiques transparents microstructurés tels que décrits dans FR 2 872 589, comprenant notamment des lentilles optiques tels que des lentilles ophtalmiques et des vitrages tels que des vitres du bâtiment et des vitres de véhicules de transport, avec des rapports de forme importants, supérieurs ou égaux à 5. Autrement dit, le procédé de photolithographie décrits plus en détail ci-après, utilisant la résine photoréticulable de la présente invention, permet la fabrication de parois ayant une hauteur comprise entre 5 et 50 �m, de préférence comprise entre 10 et 30 �m, et une largeur, ou épaisseur, comprise entre 1 �m et 8 �m, de préférence entre 2 �m et 5�m. Comme indiqué précédemment, la présente invention a également pour objet un procédé de photolithographie utilisant la composition photoréticulable décrite ci-dessus. Ce procédé de photolithographie comprend les étapes successives suivantes : (i) dépôt d'une couche d'une composition photoréticulable telle que décrite ci-dessus sur un support, de préférence un support transparent (étape de dépôt), (ii) exposition de certaines zones de la couche de composition photoréticulable à un rayonnement permettant d'activer le photoamorceur et/ou le photosensibilisateur et de déclencher la polymérisation cationique des fonctions époxycycloalkyle du prépolymère présent dans ladite composition photoréticulable (étape d'irradiation), et (iii) élimination des zones non photoréticulées par immersion du support portant la composition partiellement photoréticulée dans un solvant de la composition photoréticulable (étape de révélation). Le support transparent recevant la couche de composition photoréticulable est de préférence en matière plastique, c'est-à-dire en un polymère synthétique. On peut citer à titre d'exemple non limitatif le poly(éthylène téréphtalate) (PET). Le dépôt peut se faire par n'importe quelle technique de dépôt appropriée telles que le dépôt par immersion, par pulvérisation, à la barre (bar coating) ou par centrifugation (spin coating). On préfère en particulier le dépôt par centrifugation. L'étape d'irradiation se fait de préférence avec une lumière présentant des raies d'émission ayant une longueur d'onde comprise entre 240 et 420 nm, de préférence avec une lumière d'une lampe à mercure ou xénon-mercure présentant une raie d'émission à 365 nm. L'irradiation de la composition photoréticulable se fait de préférence avec une dose supérieure ou égale à 100 mJ/cm2. Le solvant utilisé, dans l'étape de révélation, pour l'élimination de la composition non réticulée, peut être n'importe quel solvant qui est un bon solvant de la composition non réticulée mais laisse intactes les parties réticulées. On peut citer à titre d'exemple l'acétone ou l'isopropanol que l'on utilisera de préférence à température ambiante. De préférence, et de manière connue, les étapes de dépôt, d'irradiation et de révélation ci-dessus sont suivies d'étapes de recuit. Ainsi, l'étape (i) est généralement suivie d'une étape de � pré-recuit � (en 30 anglais sort bake), de préférence à une température comprise entre 40 et 100 °C, pendant une durée comprise entre 2 et 30 minutes. Ce pré-recuit sert principalement à évaporer au moins une partie du solvant. L'étape (ii) d'exposition à la lumière est de préférence suivie d'une étape de � recuit de réticulation � (en anglais post-exposure bake), de préférence à une température comprise entre 20 °C et 85 °C, en particulier entre 50 °C et 80 °C, pendant une durée comprise entre 5 et 30 minutes. Ce deuxième recuit a pour fonction de favoriser la polymérisation en chaîne des fonctions époxy et la réticulation de la résine photosensible. Enfin, l'étape (iii) de révélation est suivie d'une étape de � recuit final � (en anglais hard bake), de préférence à une température comprise entre 100 °C et 130 °C, en particulier entre 110 °C et 125 °C, pendant une durée comprise entre 30 et 180 minutes, de préférence entre 50 et 120 minutes. Cette étape sert à parachever la condensation des fonctions silanol et la polymérisation en chaîne des fonctions époxy résiduelles et confère à la résine finale sa résistance chimique et mécanique. Ces différentes étapes du procédé de photolithographie seront adaptées en fonction de la géométrie du réseau de microstructures que l'on souhaite obtenir, en tenant compte notamment des paramètres de hauteur et d'épaisseur des parois, ainsi que de la distance séparant les parois les unes des autres. Les paramètres de chaque étape du procédé de photolithographie seront également adaptés aux équipements utilisés. De telles adaptations sont bien connues de l'homme du métier. Exemple 1 Préparation d'une composition photoréticulable On introduit dans un réacteur en verre d'une capacité de 5 litres, muni d'une double enveloppe et d'un système d'agitation, 1804 g de 2-(3,4-époxycyclohexyl)éthyl-triméthoxysilane (EETMOS) fourni par la société Shin Etsu et 557 g d'éthanol absolu. La solution est agitée à une vitesse de rotation de 700 tours/minute. On introduit alors, sous agitation et sur une durée de 10 minutes, un mélange préalablement préparé de 557 g d'éthanol absolu et de 1320 g d'une solution aqueuse d'acide chlorhydrique à 0,1 N. La température à l'intérieur du réacteur est alors amenée à 60 °C. Le milieu réactionnel est maintenu pendant une durée de 5 heures à cette température et sous une agitation de 200 tours/minute. Au bout de 5 heures, on refroidit le milieu réactionnel à température ambiante en faisant circuler un fluide froid dans la double enveloppe du réacteur. Ce retour à température ambiante se fait sur une durée de 90 minutes. La quantité de solution recueillie est de 4220 g. Son extrait sec est de 32,5 % et sa viscosité à 20 °C égale à 9,78 cP. Cette solution ne contient plus de monomère initial non hydrolysé. Une partie de la solution ainsi obtenue est concentrée sous vide dans un évaporateur rotatif. Pour cela, 719,8 g de la solution sont introduits dans un ballon piriforme de 2 litres. Ce ballon est installé sur l'évaporateur rotatif. L'évaporation est réalisée en plongeant le ballon dans un bain thermostaté à une température de 30 °C et en le maintenant sous rotation lente. La pression est réduite progressivement jusqu'à 25 mbars en prenant soin de maîtriser l'ébullition du liquide. On arrête l'évaporation au bout d'environ 2 heures lorsque l'extrait sec de la solution a atteint une valeur de 73 %. 312 g de cette solution de prépolymère concentrée sont retirés du ballon. On introduit ensuite dans un flacon de couleur brune opaque aux UV, 3,41 g de photosensibilisateur (Darocure ITX de la société Ciba) et 58,55 g de 1-Méthoxy-2-propanol (Dowanol PM). On agite le mélange pendant 5 minutes à 900 tours/minute afin de solubiliser la totalité du photosensibilisateur. On introduit ensuite dans ce mélange 10,3 g de photoamorceur (Irgacure 250 de la société Ciba) et 0,82 g de tensioactif fluoré (FC430 de la société 3M). On agite de nouveau pendant 5 minutes. On introduit ensuite dans ce mélange, sous agitation, 270 g de la solution concentrée obtenue après évaporation, présentant un extrait sec de 73 %. L'ajout se fait par petites portions afin d'obtenir un mélange homogène. Lorsque la totalité de la solution de prépolymère concentrée a été ajoutée, on maintient pendant 30 minutes une agitation lente afin d'éviter la formation de bulles. La composition obtenue est ensuite filtrée sur un filtre Sartopure 300 PP2 de porosité 3 �m à l'aide d'une pompe péristaltique. La viscosité du filtrat recueilli est de 346 cP. Pour finir, la composition est conditionnée dans des flacons bruns, opaques aux UV, puis stockée au congélateur à une température de -18 °C. Exemple 2 Procédé de photolithographie - Etalement de la composition obtenue dans l'exemple 1 à partir d'une machine de centrifugation avec les paramètres suivants : 10 o Volume de composition déposé : 5 mL o Vitesse de rotation : 1000 tr/min o Accélération : 1000 tr/min/sec o Durée : 30s - Prérecuit d'évaporation des solvants (Soft bake) : 15 o 10 min à 50 °C en étuve - Insolation o 200 mJ/cm2 à 365 nm en soft contact. - Post recuit de réticulation (Post bake) : o 20 min à 80°C en étuve 20 - Développement : o Trempage dans isopropanol avec agitation durant 1 min et 30 sec o Rinçage à l'acétone et l'eau dionisée - Hard Bake : o 3h à 110°C 25 Ce procédé illustré dans l'exemple 2 permet d'obtenir un réseau de microstructures comprenant des parois de 20 pm de hauteur et présentant une épaisseur de 3 pm. 30 REVENDICATIONS1. Procédé de préparation d'une composition photoréticulable comprenant les étapes suivantes : (a) réaction d'hydrolyse et de condensation d'un [(époxycycloalkyl)alkyl]-trialcoxysilane en solution dans un milieu organoaqueux contenant de l'eau et au moins un solvant miscible avec l'eau, à un pH compris entre 1,6 et 4,0, préférentiellement compris entre 1,6 et 3,0, et à un couple température / durée suffisant pour obtenir une solution d'un prépolymère hybride organominéral comportant en moyenne au moins 4 groupes (époxycycloalkyl)alkyle, de préférence de 4 à 10 groupes (époxycycloalkyl)alkyle par molécule dans un rapport molaire eau/monomère compris entre 3 et 15, (b) refroidissement de la composition de prépolymère polyépoxydé obtenue jusqu'à une température comprise entre 15 et 25 °C, (c) addition à cette composition d'au moins un photoamorceur de polymérisation cationique et d'au moins un photosensibilisateur présentant un maximum d'absorption à une longueur d'onde comprise entre 300 et 420 nm, et addition d'un tensioactif, (d) agitation de la composition obtenue pendant une durée comprise entre 10 et 120 minutes, de préférence entre 20 et 40 minutes, à une température comprise entre 15 et 25 °C, (e) filtration de la composition obtenue sur un filtre comportant des pores d'une taille moyenne comprise entre 1 pm et 5 pm, et (f) stockage du filtrat liquide obtenu à une température inférieure à 0 °C, de préférence comprise entre -20 °C et -10 °C. 2. Procédé de préparation selon la revendication 1, caractérisé par le fait que l'[(époxycycloalkyl)alkyl]-trialcoxysilane est un [(époxycycloalkyle en C4_8)alkyle en C1_6]-tri-(alcoxy en C1_6)silane, de préférence le 2-(3,4-époxycyclohexyl)éthyl-triméthoxysilane. 3. Procédé de préparation selon la revendication 1 ou 2, caractérisé par le fait que la concentration de [(époxycycloalkyl)alkyl]-trialcoxysilane dans le milieu réactionnel de l'étape (a) est comprise entre 25 et 60 % en poids, de préférence entre 30 % et 45 % en poids. 4. Procédé de préparation selon l'une quelconque des revendications précédentes, caractérisé par le fait que la réaction d'hydrolyse-condensation de l'étape (a) est mise en oeuvre à une température comprise entre 50 et 70 °C, de préférence entre 58 et 62 °C, pendant une durée comprise entre 180 et 350 minutes, de préférence entre 200 et 320 minutes. 5. Procédé de préparation selon l'une quelconque des revendications précédentes, caractérisé par le fait qu'à l'étape (c) un agent tensioactif est additionné, de préférence un agent tensioactif fluoré. 6. Procédé de préparation selon la revendication 5, caractérisé par le fait que la concentration de l'agent tensioactif dans la composition photoréticulable finale est comprise entre 0,1 et 0,5 % en poids, de préférence entre 0,15 et 0,45 % en poids, rapportée à la teneur en matières sèches de ladite composition réticulable. 7. Procédé de préparation selon l'une quelconque des revendications précédentes, caractérisé par le fait que le photosensibilisateur est choisi parmi la famille des thioxanthones et des acylphosphines, et est de préférence un mélange de 2-isopropylthioxanthone et de 4-isopropylthioxanthone. 8. Procédé de préparation selon l'une quelconque des revendications précédentes, caractérisé par le fait que la concentration du photosensibilisateur dans la composition photoréticulable finale est comprise entre 0,3 % et 2 % en poids, de préférence entre 0,5 % et 1,8 % en poids, rapportée à la teneur en matières sèches de ladite composition réticulable. 9. Procédé de préparation selon l'une quelconque des revendications précédentes, caractérisé par le fait que le photoamorceur de polymérisation cationique est choisi parmi les sels d'iodonium et les sels de triarylsulfonium, en particulier les hexafluorophosphate d'arylsulfoniums, et est de préférenceun mélange de carbonate de propylène et d'hexafluorophosphate de (4-méthylphényl)[4-(2-méthylpropyl)phényl]-iodonium. 10. Procédé de préparation selon l'une quelconque des revendications précédentes, caractérisé par le fait que la concentration du photoamorceur dans la composition réticulable finale est comprise entre 0,2 % et 8,0 % en poids, de préférence entre 0,5 % et 6 % en poids, rapportée à la teneur en matières sèches de ladite composition réticulable. 11. Procédé de préparation selon l'une quelconque des revendications précédentes, caractérisé par le fait que le solvant utilisé à l'étape (a) est choisi parmi l'éthanol et le méthanol, et est de préférence l'éthanol. 12. Procédé de préparation selon l'une quelconque des revendications précédentes, caractérisé par le fait que le pH du milieu réactionnel est inférieur à 3, ce pH étant ajusté de préférence par addition d'acide chlorhydrique. 13. Procédé de préparation selon l'une quelconque des revendications 1 à 12, caractérisé par le fait qu'il comprend en outre, entre l'étape (a) et l'étape (b), ou entre l'étape (b) et l'étape (c), - une étape (a2) pendant laquelle la composition est soumise à une évaporation sous pression réduite, de préférence à une évaporation à une température comprise entre 25 °C et 35 °C, sous une pression réduite comprise entre 20 et 45 mbars, jusqu'à une teneur en matières sèches comprise entre 40 % et 95 %, de préférence entre 60 % et 80 %, en particulier entre 73 % et 78 % en poids et - une étape (a3) d'addition d'au moins un solvant organique choisi parmi le 1-méthoxy-2-propanol, la N-méthylpyrrolidone (NMP), l'acétate de l'éther méthylique de propylèneglycol (PGMEA), l'acétone, l'éthanol, le diméthyléther de propylèneglycol, de préférence le 1-méthoxy-2-propanol, jusqu'à une teneur en matières sèches comprise entre 30 et 70 % en poids, de préférence entre 50 et 65 % en poids, et en particulier entre 55 et 62 % en poids. 14. Procédé selon l'une quelconque des revendications précédentes, caractérisé par le fait que les étapes (b), (c) et (d) sont remplacées par les étapes (b2), (c2) et (d2) suivantes : (b2) évaporation de la phase solvant du mélange réactionnel de l'étape (a) pendant 120 à 300 minutes, sous pression réduite comprise entre 20 et 30 mbars, à une température comprise entre 45 °C et 65 °C, jusqu'à une teneur en matières sèches comprise entre 60 % et 85 %, en particulier entre 73 % et 78 % en poids, (c2) préparation, à température ambiante et sous agitation, d'une solution homogène d'au moins un photoamorceur, d'au moins un photosensibilisateur, éventuellement d'au moins un agent tensioactif, dans un solvant choisi parmi le 1-méthoxy-2-propanol, la N-méthylpyrrolidone (NMP), l'acétate de l'éther méthylique de propylèneglycol (PGMEA), l'acétone, l'éthanol, le diméthyléther de propylèneglycol, de préférence le 1-méthoxy-2- propanol, (d2) mélange à température ambiante de la composition concentrée obtenue à l'étape (b2) avec la solution homogène obtenue à l'étape (c2) par agitation pendant une durée comprise entre 30 et 60 minutes, le rapport de mélange étant tel que la composition obtenue présente une teneur en matières sèches comprise entre 40 et 70 % en poids, de préférence proche de 60 % en poids. 15. Composition photoréticulable susceptible d'être obtenue par un procédé selon l'une quelconque des revendications précédentes. 16. Composition photoréticulable susceptible d'être obtenue par un procédé selon les revendications 1 à 12, caractérisée par le fait qu'elle présente une viscosité, mesurée à 20 °C, inférieure à 50 centipoises, de préférence comprise entre 8 et 18 centipoises. 17. Composition photoréticulable susceptible d'être obtenue par un procédé selon la revendication 13 ou 14, caractérisée par le fait qu'elleprésente une viscosité, mesurée à 20 °C, comprise entre 250 et 650 centipoises. 18. Utilisation d'une composition photoréticulable selon l'une quelconque des revendications 15 à 17 en tant que résine photosensible négative dans un procédé de photolithographie. 19. Procédé de photolithographie comprenant (i) le dépôt d'une couche d'une composition photoréticulable selon l'une quelconque des revendications 15 à 17 sur un support, de préférence un support transparent (dépôt), (ii) l'exposition de certaines zones de la couche de composition photoréticulable à un rayonnement permettant d'activer le photoamorceur et/ou le photosensibilisateur et de déclencher la polymérisation cationique des fonctions époxycycloalkyle du prépolymère présent dans ladite composition photoréticulable (irradiation), (iii) élimination des zones non photoréticulées par immersion du support portant la composition partiellement photoréticulée dans un solvant de la composition photoréticulable (révélation). 20. Procédé selon la revendication 19, caractérisé par le fait que l'étape (i) est suivie d'une étape de pré-recuit, de préférence à une température comprise entre 40 et 100 °C, pendant une durée comprise entre 2 et 30 minutes, et/ou par le fait que l'étape (ii) d'exposition à la lumière est suivie d'une étape de recuit de réticulation de préférence à une température comprise entre 20 °C et 85 °C, en particulier entre 50 °C et 80 °C, pendant une durée comprise entre 5 et 30 minutes, et/ou par le fait que l'étape (iii) de révélation est suivie d'une étape de recuit final, de préférence à une température comprise entre 100 °C et 130 °C, de préférence entre 110 °C et 125 °C, pendant durée comprise entre 30 et 180 minutes, de préférence entre 50 et 120 minutes. 21. Procédé selon l'une des revendications 19 et 20, caractérisé par le fait que l'irradiation se fait avec une lumière présentant des raies d'émissionayant une longueur d'onde comprise entre 240 et 420 nm, de préférence avec une lumière d'une lampe à mercure ou xénon-mercure présentant une raie d'émission à 365 nm, avec une dose supérieure ou égale à 100 mJ/cm2. 22. Utilisation d'une composition photoréticulable selon l'une des revendications 15 à 17 dans un procédé de photolithographie selon l'une des revendications 19 à 21 pour la réalisation de composants optiques transparents microstructurés, comprenant notamment des lentilles optiques telles que des lentilles ophtalmiques, ou des vitrages tels que des vitres du bâtiment ou des vitres de véhicules de transport.